【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
少なくとも７０重量％のエステル化デヒドロアビエチン酸及びエステル化ジヒドロアビエチン酸を含むロジンエステルであって、
前記ロジンエステルと組み合わせて１０００ｐｐｍ以下の酸化防止剤が存在するとき、前記ロジンエステルはＡＳＴＭ  Ｄ５４８３−０５（２０１０）に挙げられた方法を使用して測定して、１３０℃で少なくとも７５分の酸化誘導時間を示す、前記ロジンエステル。
【請求項２】
前記エステル化デヒドロアビエチン酸対前記エステル化ジヒドロアビエチン酸の重量比は、１．３：１〜１：２．６の範囲とする、請求項１に記載のロジンエステル。
【請求項３】
前記ロジンエステルは、１６０℃の温度に３時間加熱したときに、ニートガードナーカラーにおける変化が１０％未満である、請求項１または２に記載のロジンエステル。
【請求項４】
少なくとも７０重量％のエステル化デヒドロアビエチン酸及びエステル化ジヒドロアビエチン酸を含むロジンエステルであって、
前記ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１０分の酸化誘導時間を示し、
且つ前記エステル化デヒドロアビエチン酸対前記エステル化ジヒドロアビエチン酸の重量比は１：０．８０〜１：０．２５の範囲とする、前記ロジンエステル。
【請求項５】
前記ロジンエステルは、１６０℃の温度に３時間加熱したときに、ニートガードナーカラーにおける変化が１０％未満である、請求項４に記載のロジンエステル。
【請求項６】
水素化ロジンエステルの製造法であって、
（ａ）ロジンエステルを形成するためにロジンをアルコールでエステル化する工程；及び
（ｂ）水素化ロジンエステルを形成するために前記ロジンエステルを水素化する工程を含み、
前記エステル化工程（ａ）と前記水素化工程（ｂ）を活性炭の存在下で実施する、前記方法。
【請求項７】
（ａ）一種以上のエチレン性不飽和モノマーから誘導されたポリマー、または一種以上のエチレン性不飽和モノマーから誘導された二種類以上のポリマーのブレンド；及び
（ｂ）少なくとも７０重量％のエステル化デヒドロアビエチン酸及びエステル化ジヒドロアビエチン酸を含むロジンエステルを含む組成物であって、ここで前記エステル化デヒドロアビエチン酸対前記エステル化ジヒドロアビエチン酸の重量比は１．３：１〜１：２．６の範囲である、前記組成物。
【請求項８】
（ａ）一種以上のエチレン性不飽和モノマーから誘導されたポリマー、または一種以上のエチレン性不飽和モノマーから誘導された二種類以上のポリマーのブレンド；及び
（ｂ）少なくとも７０重量％のエステル化デヒドロアビエチン酸及びエステル化ジヒドロアビエチン酸を含むロジンエステルを含む組成物であって、ここで前記ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも７５分の酸化誘導時間を示す、前記組成物。
【請求項９】
（ａ）油４５重量％〜７５重量％と、
（ｂ）請求項１〜５のいずれか一項に記載されたロジンエステル２５重量％〜５５重量％とを含む、組成物。
【手続補正２】
【補正対象書類名】明細書
【補正対象項目名】０１１４
【補正方法】変更
【補正の内容】
【０１１４】
他に記載しない限り、本明細書中で使用されるすべての技術的及び科学的用語は、開示された発明が属する当業者によって通常理解されるものと同一の意味を有する。本明細書中に引用した刊行物及び引用された資料は、明確に参照として含まれる。
［発明の態様］
［１］少なくとも７０重量％のエステル化デヒドロアビエチン酸及びエステル化ジヒドロアビエチン酸を含むロジンエステルであって、
ロジンエステルと組み合わせて１０００ｐｐｍ以下の酸化防止剤が存在するとき、ロジンエステルはＡＳＴＭ  Ｄ５４８３−０５（２０１０）に挙げられた方法を使用して測定して、１３０℃で少なくとも７５分の酸化誘導時間を示す、
前記ロジンエステル。
［２］前記エステル化デヒドロアビエチン酸対エステル化ジヒドロアビエチン酸の重量比は、１．３：１〜１：２．６の範囲とする、［１］に記載のロジンエステル。
［３］前記エステル化デヒドロアビエチン酸対エステル化ジヒドロアビエチン酸の重量比は、１．３：１〜１：１．６の範囲とする、［１］または［２］に記載のロジンエステル。
［４］前記エステル化デヒドロアビエチン酸対エステル化ジヒドロアビエチン酸の重量比は、１．２：１〜１：１．５の範囲とする、［１］〜［３］のいずれか１に記載のロジンエステル。
［５］前記エステル化デヒドロアビエチン酸とエステル化ジヒドロアビエチン酸は、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、マンニトール及びそれらの組み合わせからなる群から選択される多価アルコールから誘導される、［１］〜［４］のいずれか１に記載のロジンエステル。
［６］前記ロジンエステルは、８．５以下のニードガードナーカラーを有する、［１］〜［５］のいずれか１に記載のロジンエステル。
［７］前記ロジンエステルは、６以下のニードガードナーカラーを有する、［１］〜［６］のいずれか１に記載のロジンエステル。
［８］前記ロジンエステルは、４以下のニードガードナーカラーを有する、［１］〜［７］のいずれか１に記載のロジンエステル。
［９］前記ロジンエステルは、１６０℃の温度に３時間加熱したときに、ニートガードナーカラーにおける変化が１０％未満である、［１］〜［８］のいずれか１に記載のロジンエステル。
［１０］前記ロジンエステルは、１６０℃の温度に３時間加熱したときに、ニートガードナーカラーにおける変化が５％未満である、［１］〜［９］のいずれか１に記載のロジンエステル。
［１１］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１２０分の酸化誘導時間を示す、［１］〜［１０］のいずれか１に記載のロジンエステル。
［１２］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１８０分の酸化誘導時間を示す、［１］〜［１１］のいずれか１に記載のロジンエステル。
［１３］前記ロジンエステルは、４００ｐｐｍ未満の硫黄を含む、［１］〜［１２］のいずれか１に記載のロジンエステル。
［１４］少なくとも７０重量％のエステル化デヒドロアビエチン酸及びエステル化ジヒドロアビエチン酸を含むロジンエステルであって、
ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１０分の酸化誘導時間を示し、
且つ前記エステル化デヒドロアビエチン酸対エステル化ジヒドロアビエチン酸の重量比は１：０．８０〜１：０．２５の範囲とする、
前記ロジンエステル。
［１５］前記ロジンエステルは、１６０℃の温度に３時間加熱したときに、ニートガードナーカラーにおける変化が１０％未満である、［１４］に記載のロジンエステル。
［１６］水素化ロジンエステルの製造法であって、
（ａ）ロジンエステルを形成するためにロジンをアルコールでエステル化する工程；及び
（ｂ）水素化ロジンエステルを形成するために前記ロジンエステルを水素化する工程を含み、
前記エステル化工程（ａ）と水素化工程（ｂ）を活性炭の存在下で実施する、
前記方法。
［１７］追加のエステル化触媒の非存在下で、前記ロジンをアルコールでエステル化する、［１６］に記載の方法。
［１８］前記ロジンは、トールオイルロジン、ガムロジン、ウッドロジン、またはそれらの組み合わせからなる群から選択される、［１６］または［１７］に記載の方法。
［１９］前記アルコールは、多価アルコールを含む、［１６］〜［１８］のいずれか１に記載の方法。
［２０］前記多価アルコールは、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、マンニトール及びそれらの組み合わせからなる群から選択される、［１９］に記載の方法。
［２１］前記ロジンエステルは、１５以下の酸価を有する、［１６］〜［２０］のいずれか１に記載の方法。
［２２］前記活性炭は、ロジンの重量を基準として０．０１重量％〜１５重量％の範囲とする量で存在する、［１６］〜［２１］のいずれか１に記載の方法。
［２３］前記活性炭は、ｐＨ５以下である、［１６］〜［２２］のいずれか１に記載の方法。
［２４］前記活性炭は、１０００ｍ２／ｇを超える表面積を有する、［１６］〜［２３］のいずれか１に記載の方法。
［２５］前記活性炭は、ｇ／１００ｇで測定して、少なくとも２０のメチレンブルー吸着を有する、［１６］〜［２４］のいずれか１に記載の方法。
［２６］前記工程（ａ）は、ロジンとアルコール及び活性炭とを高温で接触させることを含む、［１６］〜［２５］のいずれか１に記載の方法。
［２７］前記水素化ロジンエステルは、少なくとも７０重量％のエステル化デヒドロアビエチン酸及びエステル化ジヒドロアビエチン酸を含む、［１６］〜［２６］のいずれか１に記載の方法。
［２８］前記エステル化デヒドロアビエチン酸対エステル化ジヒドロアビエチン酸の重量比は、１．３：１〜１：２．６の範囲である、［２７］に記載の方法。
［２９］水素化ロジンエステルと組み合わせて１０００ｐｐｍ以下の酸化防止剤が存在するとき、前記水素化ロジンエステルは、ＡＳＴＭ  Ｄ５４８３−０５（２０１０）に挙げられた方法を使用して測定して、１３０℃で少なくとも７５分の酸化誘導時間を示す、［１６］〜［２８］のいずれか１に記載の方法。
［３０］水素化ロジンエステルと組み合わせて１０００ｐｐｍ以下の酸化防止剤が存在するとき、前記水素化ロジンエステルは、ＡＳＴＭ  Ｄ５４８３−０５（２０１０）に挙げられた方法を使用して測定して、１３０℃で少なくとも１２０分の酸化誘導時間を示す、［１６］〜［２９］のいずれか１に記載の方法。
［３１］水素化ロジンエステルと組み合わせて１０００ｐｐｍ以下の酸化防止剤が存在するとき、前記水素化ロジンエステルは、ＡＳＴＭ  Ｄ５４８３−０５（２０１０）に挙げられた方法を使用して測定して、１３０℃で少なくとも１８０分の酸化誘導時間を示す、［１６］〜［３０］のいずれか１に記載の方法。
［３２］前記水素化ロジンエステルは、１６０℃の温度に３時間加熱したときに、ニートガードナーカラーにおける変化が１０％未満である、［１６］〜［３１］のいずれか１に記載の方法。
［３３］前記水素化ロジンエステルは、１６０℃の温度に３時間加熱したときに、ニートガードナーカラーにおける変化が５％未満である、［１６］〜［３２］のいずれか１に記載の方法。
［３４］ロジンエステルの製造法であって、活性炭の存在下で、且つ追加のエステル化触媒の非存在下で、ロジンエステルを形成するためにロジンをアルコールでエステル化する工程を含む、前記方法。
［３５］水素化ロジンエステルを形成するために、前記ロジンエステルを水素化する工程をさらに含む、［３４］に記載の方法。
［３６］（ａ）一種以上のエチレン性不飽和モノマーから誘導されたポリマー、または一種以上のエチレン性不飽和モノマーから誘導された二種類以上のポリマーのブレンド；及び
（ｂ）少なくとも７０重量％のエステル化デヒドロアビエチン酸及びエステル化ジヒドロアビエチン酸を含むロジンエステルを含む組成物であって、ここで前記エステル化デヒドロアビエチン酸対エステル化ジヒドロアビエチン酸の重量比は１．３：１〜１：２．６の範囲である、
前記組成物。
［３７］前記ポリマーは、コポリマーである、［３６］に記載の組成物。
［３８］前記ポリマーは、ブロックコポリマーである、［３６］または［３７］に記載の組成物。
［３９］前記一種以上のエチレン性不飽和モノマーは、スチレン、エチレン、ブタジエン、イソプレン、（メタ）アクリレートモノマー、酢酸ビニル、ビニルエステルモノマー及びそれらの組み合わせからなる群から選択される、［３６］〜［３８］のいずれか１に記載の組成物。
［４０］前記組成物は、ホットメルト接着剤である、［３６］〜［３９］のいずれか１に記載の組成物。
［４１］前記ポリマーは、酢酸ビニルから誘導される、［３６］〜［４０］のいずれか１に記載の組成物。
［４２］前記ポリマーは、エチレン酢酸ビニル共重合体である、［３６］〜［４１］のいずれか１に記載の組成物。
［４３］前記ポリマーは、１０重量％〜４０重量％の酢酸ビニルから誘導される、［３６］〜［４２］のいずれか１に記載の組成物。
［４４］前記ポリマーは、ポリ酢酸ビニルである、［３６］または［３９］〜［４１］のいずれか１に記載の組成物。
［４５］前記ポリマーは、エチレンとアクリル酸ｎ−ブチルとのコポリマーである、［３６］〜［４０］のいずれか１に記載の組成物。
［４６］前記ポリマーは、スチレンと、イソプレン及びブタジエンの一種以上とのコポリマーである、［３６］〜［４０］のいずれか１に記載の組成物。
［４７］前記ポリマーは、組成物の全重量を基準として２０重量％〜６０重量％の範囲の量で存在する、［３６］〜［４６］のいずれか１に記載の組成物。
［４８］前記ポリマーは、組成物の全重量を基準として３０重量％〜４０重量％の範囲の量で存在する、［３６］〜［４７］のいずれか１に記載の組成物。
［４９］前記ロジンエステルは、組成物の全重量を基準として２０重量％〜５０重量％の範囲の量で存在する、［３６］〜［４８］のいずれか１に記載の組成物。
［５０］前記ロジンエステルは、組成物の全重量を基準として３０重量％〜４０重量％の範囲で量で存在する、［３６］〜［４９］のいずれか１に記載の組成物。
［５１］前記エステル化デヒドロアビエチン酸対エステル化ジヒドロアビエチン酸の重量比は、１．３：１〜１：１．６の範囲である、［３６］〜［５０］のいずれか１に記載の組成物。
［５２］前記エステル化デヒドロアビエチン酸対エステル化ジヒドロアビエチン酸の重量比は、１．２：１〜１：１．５の範囲である、［３６］〜［５１］のいずれか１に記載の組成物。
［５３］さらに蝋を含む、［３６］〜［５２］のいずれか１に記載の組成物。
［５４］さらに酸化防止剤を含む、［３６］〜［５３］のいずれか１に記載の組成物。
［５５］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも７５分の酸化誘導時間を示す、［３６］〜［５４］のいずれか１に記載の組成物。
［５６］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１２０分の酸化誘導時間を示す、［３６］〜［５５］のいずれか１に記載の組成物。
［５７］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１８０分の酸化誘導時間を示す、［３６］〜［５６］のいずれか１に記載の組成物。
［５８］前記ロジンエステルは、１６０℃の温度に３時間加熱したときに、ニートガードナーカラーにおける変化が１０％未満である、［３６］〜［５７］いずれかに記載の組成物。
［５９］前記ロジンエステルは、１６０℃の温度に３時間加熱したときに、ニートガードナーカラーにおける変化が５％未満である、［３６］〜［５８］いずれかに記載の組成物。
［６０］前記ロジンエステルは、一種を超えるロジンエステルを含む、［３６］〜［５９］のいずれか１に記載の組成物。
［６１］（ａ）一種以上のエチレン性不飽和モノマーから誘導されたポリマー、または一種以上のエチレン性不飽和モノマーから誘導された二種類以上のポリマーのブレンド；及び
（ｂ）少なくとも７０重量％のエステル化デヒドロアビエチン酸及びエステル化ジヒドロアビエチン酸を含むロジンエステルを含む組成物であって、ここでロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも７５分の酸化誘導時間を示す、前記組成物。
［６２］前記ポリマーは、コポリマーである、［６１］に記載の組成物。
［６３］前記ポリマーは、ブロックコポリマーである、［６１］または［６２］に記載の組成物。
［６４］前記一種以上のエチレン性不飽和モノマーは、スチレン、エチレン、ブタジエン、イソプレン、（メタ）アクリレートモノマー、酢酸ビニル、酢酸ビニルモノマー、及びそれらの組成物からなる群から選択される、［６１］〜［６３］のいずれか１に記載の組成物。
［６５］前記ポリマーは、ホットメルト接着剤である、［６１］〜［６４］のいずれか１に記載の組成物。
［６６］前記ポリマーは、酢酸ビニルから誘導される、［６１］〜［６５］のいずれか１に記載の組成物。
［６７］前記ポリマーは、エチレン酢酸ビニル共重合体である、［６１］〜［６６］のいずれか１に記載の組成物。
［６８］前記ポリマーは、１０重量％〜４０重量％の酢酸ビニルから誘導される、［６１］〜［６７］のいずれか１に記載の組成物。
［６９］前記ポリマーは、ポリ酢酸ビニルである、［６１］または［６４］〜［６６］のいずれか１に記載の組成物。
［７０］前記ポリマーは、エチレンとアクリル酸ｎ−ブチルとのコポリマーである、［６１］〜［６５］のいずれか１に記載の組成物。
［７１］前記ポリマーは、スチレンと、イソプレン及びブタジエンの一種以上とのコポリマーである、［６１］〜［６５］のいずれか１に記載の組成物。
［７２］前記ポリマーは、組成物の全重量を基準として２０重量％〜６０重量％の範囲とする量で存在する、［６１］〜［７１］のいずれか１に記載の組成物。
［７３］前記ポリマーは、組成物の全重量を基準として３０重量％〜４０重量％の範囲とする量で存在する、［６１］〜［７２］のいずれか１に記載の組成物。
［７４］前記ロジンエステルは、組成物の全重量を基準として２０重量％〜５０重量％の範囲とする量で存在する、［６１］〜［７３］のいずれか１に記載の組成物。
［７５］前記ロジンエステルは、組成物の全重量を基準として３０重量％〜４０重量％の範囲とする量で存在する、［６１］〜［７４］のいずれか１に記載の組成物。
［７６］前記エステル化デヒドロアビエチン酸対エステル化ジヒドロアビエチン酸の重量比は、１．３：１〜１：２．６の範囲である、［６１］〜［７５］のいずれか１に記載の組成物。
［７７］前記エステル化デヒドロアビエチン酸対エステル化ジヒドロアビエチン酸の重量比は、１．３：１〜１：１．６の範囲である、［６１］〜［７６］のいずれか１に記載の組成物。
［７８］前記エステル化デヒドロアビエチン酸対エステル化ジヒドロアビエチン酸の重量比は、１．２：１〜１：１．５の範囲である、［６１］〜［７７］のいずれか１に記載の組成物。
［７９］さらに蝋を含む、［６１］〜［７８］のいずれか１に記載の組成物。
［８０］さらに酸化防止剤を含む、［６１］〜［７９］のいずれか１に記載の組成物。
［８１］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１２０分の酸化誘導時間を示す、［６１］〜［８０］のいずれか１に記載の前記組成物。
［８２］ロジンエステルと組み合わせて１０００ｐｐｍ以下の酸化防止剤を配合するとき、前記ロジンエステルは、ＡＳＴＭ  Ｄ５４８３−０５（２０１０）に挙げられた方法を使用して測定して、１３０℃で少なくとも１８０分の酸化誘導時間を示す、［６１］〜［８１］のいずれか１に記載の前記組成物。
［８３］前記ロジンエステルは、１６０℃の温度に３時間加熱したときに、ニートガードナーカラーにおける変化が１０％未満である、［６１］〜［８２］のいずれか１に記載の組成物。
［８４］前記ロジンエステルは、１６０℃の温度に３時間加熱したときに、ニートガードナーカラーにおける変化が５％未満である、［６１］〜［８３］のいずれか１に記載の組成物。
［８５］前記ロジンエステルが一種より多いロジンエステルを含む、［６１］〜［８４］のいずれか１に記載の組成物。
［８６］（ａ）油４５重量％〜７５重量％と、
（ｂ）［１］〜［１５］のいずれか１により定義されたロジンエステル２５重量％〜５５重量％とを含む、組成物。